(57)【特許請求の範囲】
【請求項１】
被処理物である基材の外側表面に形成される金属窒化物からなるコーティング層と、該コーティング層と該被処理物の間にＣｒの窒化物からなる下地層と、該コーティング層と該下地層との界面に設けられる中間層であって該中間層に接する前記コーティング層の組成と前記下地層の組成との混合組成からなる中間層と、を備えるとともに、
前記基材が高速度鋼であり、かつ、前記コーティング層が、Ａｌ，ＣｒおよびＳｉを主成分とする金属窒化物であることを特徴とする高耐摩耗性高硬度皮膜。
【請求項２】
前記中間層が０．１〜２μｍの膜厚を有することを特徴とする請求項１に記載の高耐摩耗性高硬度皮膜。
【請求項３】
前記中間層の組成が、前記コーティング層の組成成分に対する前記下地層の組成成分の量比で１：５〜５：１の範囲内であることを特徴とする請求項１又は２に記載の高耐摩耗性高硬度皮膜。
【請求項４】
請求項１〜３のいずれか１項に記載の高耐摩耗性高硬度皮膜を表面の少なくとも一部に設けたことを特徴とする工具。
【請求項５】
請求項１〜３のいずれか１項に記載の高耐摩耗性高硬度皮膜を表面の少なくとも一部に設けたことを特徴とする歯切り工具。
【請求項６】
母材としての高速度工具鋼に、請求項１〜３のいずれか１項に記載の高耐摩耗性高硬度皮膜を表面の少なくとも一部に設けたことを特徴とする歯切り工具。
【請求項７】
切削油剤を用いずに切削が行われるドライカットで加工されることを特徴とする請求項４〜６のいずれか１項に記載の工具。
【請求項８】
請求項４〜６のいずれか１項に記載の工具を用い、切削油剤を用いずに切削が行われるドライカットで加工する工程を含むことを特徴とする加工方法。
【発明の詳細な説明】
【０００１】
【発明の属する技術分野】
本発明は、物理蒸着法を用いて基材上に成膜した耐摩耗性を飛躍的に向上させた耐高温酸化性・高硬度皮膜に関するものである。
【０００２】
【従来の技術】
従来、イオンプレーティングに代表される物理蒸着法を用いて基板上に高硬度皮膜を形成する技術が開発され、ＴｉＮ皮膜はその中でも最も実用化が進んでおり、工具、金型、眼鏡等の装飾品等に適用されている。しかし、この皮膜は５００℃以上になると、皮膜の酸化が始まるため、高温に曝される部品、工具、金型等には適用出来ない。そこで、この改善策として、ＴｉＡｌＮ皮膜が開発され、この皮膜では約８００℃までの高温中でも酸化が抑制され使用が可能となったが、それ以上であると上記ＴｉＮと同様酸化による皮膜劣化で適用が困難である。
一方、高温で使用可能な皮膜としてＡｌ−Ｃｒ−Ｎが考案され、この皮膜では約１０００℃までの高温での使用が可能である（特許文献１参照）。しかしながら、かかる皮膜は密着性の点で問題があり、高荷重が負荷する製品、部品に対しては耐摩耗性の点で課題があった。また、耐酸化性を有する高硬度皮膜として、Ａｌ−Ｃｒ系窒化物の耐摩耗性を向上させる研究もなされているが、皮膜の被処理物への接着力・密着性向上の観点からは未だ十分な性能を有する皮膜が得られていなかった。
【０００３】
【特許文献１】
特開平１０−２５５６６号公報
【０００４】
【発明が解決しようとする課題】
本発明者らは、上記問題点に鑑み、１０００℃以上でも優れた耐酸化性を有するとともに、耐摩耗性が極めて良好な高硬度皮膜を開発すべく、鋭意検討した。
その結果、本発明者らは、表面コーティング層と下地層の界面に両層の組成成分からなる中間層を設ける積層構造によって、かかる問題点が解決されることを見出した。本発明は、かかる見地より完成されたものである。
【０００５】
【課題を解決するための手段】
すなわち、本発明は、被処理物である基材の外側表面に形成される金属窒化物からなるコーティング層と、該コーティング層と該被処理物の間にＣｒの窒化物からなる下地層と、該コーティング層と該下地層との界面に設けられる中間層であって該中間層に接する前記コーティング層の組成と前記下地層の組成との混合組成からなる中間層と、を備えるとともに、前記基材が高速度鋼であり、かつ、前記コーティング層が、Ａｌ，ＣｒおよびＳｉを主成分とする金属窒化物であることを特徴とする高耐摩耗性高硬度皮膜を提供するものである。前記中間層は、通常０．１〜２μｍ、好ましくは０．２〜１．５μｍの膜厚を有する。
ここで、前記コーティング層は、金属成分が原子％でＣｒが２０％〜７５％、Ｓｉが１％〜３０％、残りがＡｌとする組成が好ましい。また、前記中間層の組成比は、前記コーティング層の組成成分に対する前記下地層の組成成分の比で通常１：５〜５：１、好ましくは１：３〜３：１の範囲内であり、より具体的には、例えばCrN（下地層組成）の金属成分に対するAlCrSiN（コーティング層組成）の合金成分(AlCrSi)合計の量比が１：２〜２：１の場合が挙げられる。
なお、前記コーティング層は、Ａｌ，ＣｒおよびＳｉを主成分とする窒化物のコーティングａ層と、ＴｉおよびＡｌを主成分とする窒化物でその金属成分のみの原子％でＡｌが２５％〜７５％、残りがＴｉであるコーティングｂ層と、を交互にそれぞれ１層以上形成し、該ａ層を最外層に形成する形態も可能である。
上記コーティング層および中間層の形成方法としては、アークイオンプレーティング法などの物理蒸着法により形成することができる。本発明の高硬度皮膜は、ホブカッター、ピニオンカッター、ブローチ等の歯切り工具の表面の一部もしくは全部、金型工具表面の一部などに好適に用いることができる。
【０００６】
【発明の実施の形態】
以下、本実施の形態による高耐摩耗性高硬度皮膜について図面を参照しながら説明する。
図１に示すように本発明の皮膜は、外側表面に金属窒化物からなるコーティング層２２、該層２２と被処理物である基材１０の間にＴｉ又はＣｒの窒化物からなる下地層２１、および、該層２２と該下地層２１の界面に両層の組成成分を含む中間層２０、を備える。
先ず、外側表面に形成される金属窒化物からなるコーティング層２２について説明する。従来のＴｉＡｌＮ皮膜（後述の従来例１）は、高温大気中で使用されると８００℃程度で皮膜が酸化され皮膜強度及び密着性が低下する。この酸化状態を分析すると、皮膜成分のＡｌ及びＴｉが酸化されており、特にＴｉの酸化物は非常にポーラスであるため酸素の進入が容易であり厚くなる。このため、皮膜強度及び密着性が低下し、皮膜の剥離に繋がる。一方、ＡｌＣｒＮ皮膜（後述の従来例２）は、ポーラスで厚く形成するＴｉ成分に代えＣｒを用い、酸化皮膜を極薄く生成させこの酸化層によりその後の酸化を防止することにより、耐酸化性を向上している。しかしこの皮膜は、Ａｌ，Ｃｒの酸化物の密着性が低いため、高荷重が負荷する例えば工具に使用した場合に剥離が生じ耐摩耗性の点で問題がある。
【０００７】
このようなことから本発明では、酸素の進入を防止して耐酸化性を高めるため、外側表面のコーティング層２２をＡｌ，Ｃｒ，Ｓｉの窒化物とすることが好適である。これにより結晶の微細化を図り、高温酸化雰囲気に曝された場合、生成する酸化物がＡｌ，Ｃｒ，Ｓｉ複合酸化皮膜となり酸素の進入を防止すると共に、非常に緻密な複合酸化皮膜とすることができる。
上記コーティング層２２は、具体的には金属成分のみの原子％でＣｒが２０％〜７５％の範囲、Ｓｉが１％〜３０％の範囲、残りがＡｌとする態様が好ましい。Ｓｉは、結晶の微細化の点で密着性に対し大きく影響を与え、金属成分のみの原子％で１％〜３０％の範囲で密着性および耐衝撃性等の点で両方の効果を発揮する。また、Ｃｒ量については、金属成分のみの原子％で２０％〜７５％の範囲で、硬度および耐酸化性の点で両方の効果を発揮する。
【０００８】
一方、図２に示すようにコーティング層２２は更なる密着性向上のために、上記したＡｌ，Ｃｒ，及びＳｉを主成分とする窒化物のコーティングａ層２２と、ＴｉとＡｌを主成分とする窒化物でその金属成分のみの原子％がＡｌが２５％〜７５％の範囲、残りがＴｉであるｂ層２３を交互にそれぞれ１層以上形成し、ａ層２２を最外層に形成した層であってもよい。そして、コーティングａ層２２については、窒化物の金属成分のみの原子％でＣｒが２０％〜７５％の範囲、Ｓｉが１％〜３０％の範囲、残りがＡｌからなる組成が好ましい。ここで、後述の中間層に接する最下部のコーティング層としては、コーティングａ層２２の場合、および、コーティングｂ層２３の場合（図２）の両方があり、本発明では最下部のコーティング層がａ層ｂ層の一方に限定されるものではない。
【０００９】
次いで、コーティング層２２と基材１０（被処理物）の間には、被処理物との密着性が高い、Ｔｉ又はＣｒの窒化物からなる下地層２１が設けられる。下地層２１はＴｉＮ又はＣｒＮからなり、該下地層２１を設けることによりコーティング層２２と基材１０（被処理物）の間の密着性が向上する。
本発明では更に、この下地層２１とコーティング層２２との界面に、両層の接着力・密着性を高めるために、両層の組成成分からなる中間層２０を備える。具体的には、コーティング層２２あるいはコーティングａ層２２がＡｌ，Ｃｒ，Ｓｉの窒化物である場合、（Ａｌ−Ｃｒ−Ｓｉ）Ｎと（Ｔｉ）Ｎが一様に混ざり合った層、あるいは、（Ａｌ−Ｃｒ−Ｓｉ）Ｎと（Ｃｒ）Ｎが一様に混ざり合った層が中間層２０となる。ここで、中間層２０の組成比は、コーティング層２２の組成成分に対する下地層２１の組成成分の量比で通常１：５〜５：１、好ましくは１：３〜３：１、特に好ましくは１：２〜２：１の範囲内である。この組成成分の量比は、コーティング層が上記したｂ層のように（Ｔｉ−Ａｌ）Ｎである場合にも同様である。
また、中間層２０は通常０．１〜２μｍ、好ましくは０．２〜１．５μｍの膜厚を有することが好ましい。０．１μｍ未満では、中間層による密着性の効果が十分でなく、２μｍを越えると皮膜の総厚に対する割合が大きくなり、剥離の面でも好ましくない。
【００１０】
図３は、本発明の高耐摩耗性高硬度皮膜を基材表面に形成するためのアークイオンプレーティング装置１の概略を示す。このアークイオンプレーティング装置１は、大気と気密なケーシング２を設け、その天井部には、ターゲット３を配設し、ケーシング２の室内１２にはテーブル状のホルダー７が配設されている。ホルダー７は、回転軸９を介してモータ８と連結され、ホルダー７はその周方向に回転が可能である。そして、ターゲット３とホルダー７間には、直流電源１１が接続され、ターゲット３は電源１１の＋側と接続され、ホルダー７は電源１１の−側に接続されている。図３では、ターゲット３を１つの場合を模式的に示しているが、必要に応じてターゲット３は２以上設けることが可能であり、その場合には、ホルダー７から略同じ距離に２以上設置する。
ケーシング２の室内１２には、室内１２を真空にするための真空ポンプ４が制御バルブ１３を介して接続され、また、室内１２の不活性ガスを供給するためのアルゴンのガス源５が制御バルブ１４を介して接続され、さらに、室内１２に窒素を供給するための窒素ガス源６が制御バルブ１５を介して接続されている。
【００１１】
本実施形態では、基板１０上に設ける層毎に、ターゲットの種類および数を調整して皮膜を形成していく。下地層を形成する際には、ターゲット３に純チタン（Ｔｉ：１００％）又は純クロム（Ｃｒ：１００％）を用いる。中間層を形成する際には、通常、ターゲットを複数設置して、一方を下地層と同じ金属のターゲットとし、他方を外側表面の皮膜層（コーティング層）と同じの合金のターゲットとする。皮膜層（コーティング層）を形成する際には、ターゲット３には例えばＡｌ，Ｃｒ，Ｓｉからなる合金を用いる。基板１０には、例えば高速度工具鋼であるＳＫＨ−５１や超硬材であるＴＨ−１０を用いることができる。
そして、ホルダー７上に基板１０を載置し、制御バルブ１３〜１５のうち、初めに制御バルブ１３，１４を開き、室内１２にアルゴンガスを供給するとともに、室内１２を真空引きする。真空引きが完了し、室内１２がアルゴン雰囲気になったら、モータ８によりホルダー７を回転させる。次いで、遮断バルブ１３，１４を閉じてターゲット３とホルダー７間に直流電圧を印加させて、プラズマを発生して室内１２温度を上昇させる。室内１２温度が一定温度に達したときに、制御バルブ１５を開き窒素ガス源６から室内１２へ窒素を供給してアーク放電を生じさせる。これにより、基板１０の表面に各層が形成されて、耐高温酸化に優れた高耐摩耗性高硬度皮膜が得られる。
このような高耐摩耗性高硬度皮膜は、母材を高速度工具鋼または超硬材としたホブカッター、ピニオンカッター、ブローチ等の歯切り工具の表面の一部もしくは全部、あるいは金型などの工具表面の一部や眼鏡などの装飾品の表面に使用することができる。より具体的には、例えば歯切りカッターを用いて歯切りを行う工作機械のカッターであって、歯溝形状のカッター表面に加工することができる。また、本発明の皮膜が適用された工具では、切削油剤を用いずに切削が行われるドライカットでの加工に使用しても十分加工が可能であり、耐摩耗性の高い工具が実現できる。
【００１２】
【実施例】
図３に示すアークイオンプレーティング装置により、各種合金ターゲットを用い、高速度工具鋼（ＳＫＨ−５１）基材上に膜厚４〜７μｍを成膜した。基材／コーティング層間には、下地層として窒化物皮膜を設けた。
成膜条件は表１に示すとおりとした。アルミナボール（φ６）を使用したボールオンディスク摩耗試験を実施し、耐摩耗性を評価した。試験条件は、荷重５Ｎ、すべり速度１００ｍ／ｓ、摺動距離３００ｍ、室温、無潤滑である。摩耗量の測定は、摩耗試験後のコーティング層の摩耗深さ及び摩耗幅を測定することにより行った。
【００１３】
【表１】
0003621943.tif 000002
【００１４】
［実施例１］
図３に示すような装置を用い、予め基材に純チタン（Ｔｉ：１００％）ターゲットを用いてＴｉ窒化物からなる下地層（膜厚１μｍ）を形成した。次いで、中間層として、ターゲットに、Ａｌ：５０％、Ｃｒ：４０％、Ｓｉ：１０％からなる合金、および、純チタン（Ｔｉ：１００％）を両方同時に用いて、２つのターゲットから略均一にアークイオンプレーティングを行った。（Ａｌ−Ｃｒ−Ｓｉ）Ｎおよび（Ｔｉ）Ｎからなる中間層の組成比は、合金組成：チタンで約１：１であった。最後に、コーティング層（表面皮膜層）として、ターゲットに、Ａｌ：５０％、Ｃｒ：４０％、Ｓｉ：１０％のものを用い、アークイオンプレーティングを行って本発明の高硬度皮膜を得た。その結果、得られた皮膜の摩耗深さは０．１５（μｍ）であり、摩耗幅は０．１９（ｍｍ）であった。中間層の厚さは０．１μｍであり、皮膜の総厚は５．１μｍであった。
【００１５】
［実施例２］
実施例１と同様にして、下地層を形成した後、中間層として、ターゲットにＡｌ：６０％、Ｃｒ：３０％、Ｓｉ：１０％からなる合金、および、純チタンを両方同時に用いて、アークイオンプレーティングを行い、次いでコーティング層として、ターゲットにＡｌ：６０％、Ｃｒ：３０％、Ｓｉ：１０％からなる合金を用い、アークイオンプレーティングを行って高硬度皮膜を得た。その結果、得られた皮膜の摩耗深さは０．１１（μｍ）であり、摩耗幅は０．１５（ｍｍ）であった。中間層の厚さは０．５μｍであり、皮膜の総厚は５．５μｍであった。
【００１６】
［実施例３］
実施例１と同様にして、下地層を形成した後、中間層として、ターゲットにＡｌ：５０％、Ｃｒ：４０％、Ｓｉ：１０％からなる合金、および、純チタンを両方同時に用いて、アークイオンプレーティングを行い、次いでコーティング層として、ターゲットにＡｌ：５０％、Ｃｒ：４０％、Ｓｉ：１０％からなる合金を用い、アークイオンプレーティングを行って高硬度皮膜を得た。その結果、得られた皮膜の摩耗深さは０．１２（μｍ）であり、摩耗幅は０．１５（ｍｍ）であった。中間層の厚さは０．５μｍであり、皮膜の総厚は５．５μｍであった。
【００１７】
［実施例４］
実施例３と同様にして、下地層を形成した後、中間層およびコーティング層も同様のターゲットを用いてアークイオンプレーティングを行って高硬度皮膜を得た。中間層の厚さは２．０μｍであり、その結果、得られた皮膜の摩耗深さは０．１３（μｍ）であり、摩耗幅は０．１８（ｍｍ）であった。皮膜の総厚は７．０μｍであった。
【００１８】
［参考例１］
予め基材に純チタン（Ｔｉ：１００％）ターゲットを用いてＴｉ窒化物からなる下地層（膜厚２μｍ）を形成した。次いで、コーティング層（表面皮膜層）として、ターゲットに、Ａｌ：５０％、Ｃｒ：４０％、Ｓｉ：１０％の合金を用い、アークイオンプレーティングを行って高硬度皮膜を得た。その結果、得られた皮膜の摩耗深さは０．２１（μｍ）であり、摩耗幅は０．２３（ｍｍ）であった。皮膜の総厚は６．０μｍであった。
【００１９】
［実施例５］
予め基材に純クロム（Ｃｒ：１００％）ターゲットを用いてＣｒ窒化物からなる下地層（膜厚１μｍ）を形成した。次いで、中間層として、ターゲットに、Ａｌ：５０％、Ｃｒ：４０％、Ｓｉ：１０％からなる合金、および、純クロム（Ｃｒ：１００％）を両方同時に用いて、２つのターゲットから略均一にアークイオンプレーティングを行った。（Ａｌ−Ｃｒ−Ｓｉ）Ｎおよび（Ｃｒ）Ｎからなる中間層の組成比は、合金組成：純クロムで約１：１であった。最後に、コーティング層（皮膜層）として、ターゲットに、Ａｌ：５０％、Ｃｒ：４０％、Ｓｉ：１０％のものを用い、アークイオンプレーティングを行って本発明の高硬度皮膜を得た。その結果、得られた皮膜の摩耗深さは０．１５（μｍ）であり、摩耗幅は０．２０（ｍｍ）であった。中間層の厚さは０．１μｍであり、皮膜の総厚は５．１μｍであった。
【００２０】
［実施例６］
実施例５と同様にして、下地層を形成した後、中間層として、ターゲットにＡｌ：６０％、Ｃｒ：３０％、Ｓｉ：１０％からなる合金、および、純クロムを両方同時に用いてアークイオンプレーティングを行い、次いでコーティング層として、ターゲットにＡｌ：６０％、Ｃｒ：３０％、Ｓｉ：１０％からなる合金を用い、アークイオンプレーティングを行って高硬度皮膜を得た。その結果、得られた皮膜の摩耗深さは０．１０（μｍ）であり、摩耗幅は０．１２（ｍｍ）であった。中間層の厚さは０．５μｍであり、皮膜の総厚は５．５μｍであった。
【００２１】
［実施例７］
実施例５と同様にして、下地層を形成した後、中間層として、ターゲットにＡｌ：５０％、Ｃｒ：４０％、Ｓｉ：１０％からなる合金、および、純クロムを両方同時に用いて、アークイオンプレーティングを行い、次いでコーティング層として、ターゲットにＡｌ：５０％、Ｃｒ：４０％、Ｓｉ：１０％からなる合金を用い、アークイオンプレーティングを行って高硬度皮膜を得た。その結果、得られた皮膜の摩耗深さは０．１１（μｍ）であり、摩耗幅は０．１５（ｍｍ）であった。中間層の厚さは０．５μｍであり、皮膜の総厚は５．５μｍであった。
【００２２】
［実施例８］
実施例７と同様にして、下地層を形成した後、中間層およびコーティング層も同様のターゲットを用いてアークイオンプレーティングを行って高硬度皮膜を得た。中間層の厚さは２．０μｍであり、その結果、得られた皮膜の摩耗深さは０．１４（μｍ）であり、摩耗幅は０．１８（ｍｍ）であった。皮膜の総厚は７．０μｍであった。
【００２３】
［参考例２］
予め基材に純クロム（Ｃｒ：１００％）ターゲットを用いてＣｒ窒化物からなる下地層（膜厚２μｍ）を形成した。次いで、コーティング層として、ターゲットに、Ａｌ：５０％、Ｃｒ：４０％、Ｓｉ：１０％の合金を用い、アークイオンプレーティングを行って高硬度皮膜を得た。その結果、得られた皮膜の摩耗深さは０．２２（μｍ）であり、摩耗幅は０．２６（ｍｍ）であった。皮膜の総厚は６．０μｍであった。
【００２４】
［比較例１］
図３に示す装置にて、ターゲットに、Ａｌ：５０％、Ｃｒ：４０％、Ｓｉ：１０％の合金のみを用い、アークイオンプレーティングを行ってコーティング層を形成した。その結果、得られた皮膜の摩耗深さは０．４１（μｍ）であり、摩耗幅は０．３１（ｍｍ）であった。層厚は４．０μｍであった。
【００２５】
［比較例２］
予め基材に純チタン（Ｔｉ：１００％）ターゲットを用いてＴｉ窒化物からなる下地層（膜厚０．１μｍ）を形成した。次いで、コーティング層として、ターゲットに、Ａｌ：５０％、Ｃｒ：４０％、Ｓｉ：１０％の合金を用い、アークイオンプレーティングを行って高硬度皮膜を得た。その結果、得られた皮膜の摩耗深さは０．３９（μｍ）であり、摩耗幅は０．３１（ｍｍ）であった。各層の総厚は４．１μｍであった。
【００２６】
［比較例３］
予め基材に純クロム（Ｃｒ：１００％）ターゲットを用いてＣｒ窒化物からなる下地層（膜厚０．１μｍ）を形成した。次いで、コーティング層として、ターゲットに、Ａｌ：５０％、Ｃｒ：４０％、Ｓｉ：１０％の合金を用い、アークイオンプレーティングを行って高硬度皮膜を得た。その結果、得られた皮膜の摩耗深さは０．３９（μｍ）であり、摩耗幅は０．３０（ｍｍ）であった。各層の総厚は４．１μｍであった。
【００２７】
［従来例１］
図３に示す装置にて、ターゲットに、Ｔｉ：５３％、Ａｌ：４７％の合金を用い、アークイオンプレーティングを行った。その結果、摩耗深さは、０．８０（μｍ）であり、摩耗幅は０．４０（ｍｍ）であった。層厚は４．０μｍであった。
【００２８】
［従来例２］
ターゲットに、Ａｌ：４５％、Ｃｒ：５５％の合金を用い、アークイオンプレーティングを行った。その結果、摩耗深さは０．５０（μｍ）であり、摩耗幅は０．３２（ｍｍ）であった。層厚は４．０μｍであった。
【００２９】
表２に、実施例１〜８、参考例１，２、比較例１〜３および従来例１，２の測定結果を示す。この結果から実施例１〜８の本発明の皮膜は、摩耗深さおよび摩耗幅がいずれも少なく、耐摩耗性に優れていることが判明した。
【００３０】
【表２】
0003621943.tif 000003
【００３１】
以上、本発明の実施の形態について説明したが、本発明は、本発明の技術的思想に基づいて種々の変形及び変更が可能である。
例えば、上記コーティング層の形成に当たっては、物理蒸着法が適用され、その金属蒸発方法である電子銃によるもの、ホロカソードによるもの、スパッタリングによるもの、アーク放電によるもの等があるが、これらの方法を任意に用いることが可能であり制約はない。
【００３２】
【発明の効果】
本発明の皮膜によれば、金属窒化物である皮膜（コーティング層）と下地層である窒化物層の間に、両層の組成成分からなる中間層を設けることにより両層の接着力・密着性が格段に向上するので、極めて優れた耐摩耗性を有し、被覆した部材、製品の長寿命化が達成できる。また、本発明の皮膜は高温での耐酸化性に極めて優れている点でも、被覆した部材、製品の長寿命化が達成できる。よって、ホブカッター、ピニオンカッター、ブローチ等の歯切り工具などの表面処理、金型や眼鏡等の装飾品の表面処理など、幅広く適用が可能である。また、本発明の皮膜が適用された工具では、切削油剤を用いずに切削が行われるドライカットでの加工に使用しても十分加工が可能であり、耐摩耗性の高い工具が実現できる。
【図面の簡単な説明】
【図１】本発明の実施の形態による高耐摩耗性高硬度皮膜を基材表面に付着させた状態を示す断面図である。
【図２】本発明の皮膜において、コーティング層として２以上の層を交互に積層させた状態を示す断面図である。
【図３】本発明の実施の形態による耐高温酸化に優れた高耐摩耗性高硬度皮膜を基材に形成するためのアークイオンプレーティング装置の概略図である。
【符号の説明】
１  アークイオンプレーティング装置
２  ケーシング
３  ターゲット
４  真空ポンプ
５  ガス源（Ａｒ）
６  ガス源（Ｎ２）
７  ホルダー
８  モータ
９  回転軸
１０  基材
１１  電源
１３〜１５  制御弁
２０  中間層
２１  下地層
２２  コーティング層、コーティングａ層
２３  コーティングｂ層
【図１】
0003621943.tif 000004
【図２】
0003621943.tif 000005
【図３】
0003621943.tif 000006